(57)【要約】      （修正有）【課題】残像発生が最小限に抑えられているかまたは実質的に除かれている、許容可能な印刷品質を可能にすると考えられる光導電体が提供される。【解決手段】基板と、グラウンドプレーン層と、該グラウンドプレーン層上の下引き層と、電荷発生層と、少なくとも１つの電荷輸送層と、を含み、前記下引き層が、アミノシランおよび架橋アクリル樹脂を含む、光導電体。【選択図】なし【特許請求の範囲】
【請求項１】
基板と、グラウンドプレーン層と、該グラウンドプレーン層上の下引き層と、電荷発生層と、少なくとも１つの電荷輸送層と、を含み、前記下引き層が、アミノシランおよび架橋アクリル樹脂を含む、光導電体。
【請求項２】
前記架橋アクリル樹脂が、１２０，０００〜２００，０００の重量平均分子量（Ｍw）および２〜３の多分散指数（ＰＤＩ）（Ｍw／Ｍn）を有し、前記アミノシランが下記一般式で表され、
【化１】
2009288791.tif 000011
式中、Ｒ1はアルキレンであり、Ｒ2およびＲ3は独立して、水素、アルキル、アリール、およびポリ（アルキレンアミノ）の少なくとも１つからなる群から選択され、Ｒ4、Ｒ5、およびＲ6はアルキルであり、前記電荷輸送層が１層または２層である、請求項１に記載の光導電体。
【請求項３】
前記電荷輸送層が、下記一般式で表される化合物の少なくとも１つを含み、
【化２】
2009288791.tif 000012
式中、Ｘ、Ｙ、およびＺは独立して、アルキル、アルコキシ、アリール、ハロゲン、およびこれらの混合物からなる群から選択され、前記アミノシランが、３−アミノプロピルトリエトキシシラン、Ｎ，Ｎ−ジメチル−３−アミノプロピルトリエトキシシラン、Ｎ−フェニルアミノプロピルトリメトキシシラン、トリエトキシシリルプロピルエチレンジアミン、トリメトキシシリルプロピルエチレンジアミン、トリメトキシシリルプロピルジエチレントリアミン、Ｎ−アミノエチル−３−アミノプロピルトリメトキシシラン、Ｎ−２−アミノエチル−３−アミノプロピルトリメトキシシラン、Ｎ−２−アミノエチル−３−アミノプロピルトリス（エチルエトキシ）シラン、ｐ−アミノフェニルトリメトキシシラン、Ｎ，Ｎ’−ジメチル−３−アミノプロピルトリエトキシシラン、３−アミノプロピルメチルジエトキシシラン、３−アミノプロピルトリメトキシシラン、Ｎ−メチルアミノプロピルトリエトキシシラン、メチル［２−（３−トリメトキシシリルプロピルアミノ）エチルアミノ］−３−プロピオネート、（Ｎ，Ｎ’−ジメチル−３−アミノ）プロピルトリエトキシシラン、Ｎ，Ｎ−ジメチルアミノフェニルトリエトキシシラン、およびトリメトキシシリルプロピルジエチレントリアミンのうち少なくとも１つであり、前記架橋アクリル樹脂が、１３０，０００〜１６０，０００の重量平均分子量および１．５〜２．３の多分散指数を有し、前記アミノシランと前記アクリル樹脂の重量比が９０／１０〜５０／５０であり、前記電荷発生層が、チタニルフタロシアニン、ヒドロキシガリウムフタロシアニン、ハロガリウムフタロシアニン、ビスペリレン、およびその混合物の少なくとも１つを含む顔料を含む、請求項１に記載の光導電体。
【請求項４】
前記下引き層が、ポリオール樹脂、アクリルポリオール樹脂、ポリアセタール樹脂、ポリビニルブチラール樹脂、アミノプラスト樹脂、メラミン樹脂、およびこれらの混合物からなる群から選択される、前記下引き層中の全固形成分に対して、０．１〜４０重量パーセントの量で存在する樹脂バインダを更に含み、前記下引き層成分の合計が１００重量パーセントである、請求項１に記載の光導電体。
【発明の詳細な説明】
【技術分野】
【０００１】
本明細書は正孔阻止層を開示し、より詳細には、例えばアミノシランおよび架橋アクリル樹脂を含む正孔阻止層または下引き層（ＵＣＬ）を有する光導電体を開示し、前記層は例えば金または金含有化合物のグランドプレーン層等の第１の層上にコーティングまたは付与されている。
【先行技術文献】
【特許文献】
【０００２】
【特許文献１】米国特許第４，２６５，９９０号公報
【特許文献２】米国特許第４，２９８，６９７号公報
【特許文献３】米国特許第４，３３８，３９０号公報
【特許文献４】米国特許第４，４６４，４５０号公報
【特許文献５】米国特許第４，５６０，６３５号公報
【特許文献６】米国特許第４，９２１，７７３号公報
【特許文献７】米国特許第５，３８５，７９６号公報
【特許文献８】米国特許第５，４４９，５７３号公報
【特許文献９】米国特許第５，９２８，８２４号公報
【特許文献１０】米国特許第６，０１５，６４５号公報
【特許文献１１】米国特許第６，１５６，４６８号公報
【特許文献１２】米国特許第６，１７７，２１９号公報
【特許文献１３】米国特許第６，２５５，０２７号公報
【特許文献１４】米国特許第６，９１３，８６３号公報
【特許文献１５】米国特許第７，３１２，００７号公報
【特許文献１６】米国特許公開第２００７００４９６７７号公報
【特許文献１７】米国特許公開第２００７０２４３４７６号公報
【特許文献１８】米国特許公開第２００８０００８９４７号公報
【特許文献１９】米国特許公開第２００８００３２２１９号公報
【発明の概要】
【課題を解決するための手段】
【０００３】
実施形態では、開示されている正孔阻止層または下引き層を含む光導電体によって、例えば以下のことが提供される：グラウンドプレーン層から生成する正孔または正電荷の移動の阻止または最小化；優れたサイクル安定性；およびそれによる、特にゼログラフィーによるカラーコピーのカラー印刷の安定性。光導電体の優れたサイクル安定性とは、例えば作成される公知の光放電曲線（ＰＩＤＣ）の変化がほとんどないかまたは最小限であることを意味し、特に光導電体の多数回の放充電サイクル（例えば約２０万回の印刷）後、または例えば約８万〜２０万回のゼログラフィー印刷後において残留電位のサイクルアップがないかまたは最小限であることを意味する。優れたカラー印刷安定性とは、例えばベタ塗り領域の密度が実質的に変化しないかまたは変化が最小限である（特に６５パーセントのハーフトーン印刷において）こと、および多数回のゼログラフィー印刷（例えば５．５万回）後における印刷物間でどの色もムラがないかまたはムラが最小限であることを意味する。
【０００４】
更に、実施形態では、開示している光導電体は以下を有すると考えられる：現像した画像（ゼログラフィー画像等）上で、望ましくない残像の発生が最小限であるかまたは実質的に除かれていること（種々の相対湿度における残像発生の改善を含む）；優れたサイクル特性および安定な電気的特性；許容可能な電荷不足スポット（ｃｈａｒｇｅ  ｄｅｆｉｃｉｅｎｔ  ｓｐｏｔ：ＣＤＳ）；およびポリカーボネート等の電荷発生性並びに電荷輸送性の樹脂バインダとの共存性。電荷阻止層および正孔阻止層は、一般に「下引き層」と同義に使用される。
【０００５】
ゼログラフィーシステムにおいて、特にカラー印刷の出現と共に、優れた印刷品質が必要とされている。一般的な印刷品質の課題は、下引き層（ＵＣＬ）の成分によって異なる。特定の状況では、より厚い下引きが望ましいが、場合によっては、光注入された電子の生成層から基板への輸送が不十分であるという点から、下引き層に使用される材料の厚さが制限されることがある。下引き層が薄過ぎると、局所的な汚れた基板表面領域の濡れ問題（ｗｅｔ  ｐｒｏｂｌｅｍ）により、基板の被覆が不完全になることがある。被覆が不完全だと、ピンホールが発生することがあり、これによって電荷不足スポット（ＣＤＳ）、バイアス帯電ロール（ＢＣＲ）のリークによるブレークダウン等の印刷上の欠陥が生じることがある。その他の問題として、感光体のどこかに電荷が蓄積したことによって生じるとされている、画像の「残像発生」等がある。画像形成部材中のトラップされた電子および正孔を除去することが、残像発生を予防する要因となる。ゼログラフィーサイクルの露光および現像段階中、トラップされた電子は主に電荷発生層（ＣＧＬ）と下引き層（ＵＣＬ）との界面またはその近傍にあり、正孔は主に電荷発生層と電荷輸送層（ＣＴＬ）との界面またはその近傍に存在する。移動段階中、トラップされた電荷は電場に従って移動することができ、電子はＣＧＬ／ＵＣＬからＣＴＬ／ＣＧＬの界面へと、正孔はＣＴＬ／ＣＧＬからＣＧＬ／ＵＣＬの界面へと移動することができ、これらは移動性のない深いトラップ部を形成する。その結果、連続画像を印刷するときに、蓄積された電荷によって、現在印刷中の画像の画像密度が変化し、前回の印刷画像が映ってしまう。そこで、下引き層の所望の厚さを犠牲にすることなく感光体への電荷の蓄積を最小限にするかまたは除く必要があり、他の光導電層（電荷発生層等）にＵＣＬが長時間（例えばゼログラフィー画像形成サイクル約１，０００，０００回分）適切に接着できる必要がある。したがって、下引き層または阻止層に使用されている多数の従来の材料には、印刷の品質特性を悪くする多くの欠点がある。例えば、残像の発生、電荷不足スポット、およびバイアス帯電ロールのリークによるブレークダウンという問題がよく発生する。残像の発生は、光導電体のどこかに電荷が蓄積された結果であると考えられており、電荷が蓄積された結果、連続画像を印刷するときに、蓄積された電荷によって現在印刷中の画像の画像密度が変化し、前回の印刷画像が映ってしまう。
【０００６】
本開示の範囲にはまた、本明細書に記載の光導電性デバイスを用いた画像形成方法および印刷方法も含まれる。これらの方法では一般的に、画像形成部材上に静電潜像を形成し、その画像を、熱可塑性樹脂、着色剤（顔料等）、電荷添加剤、表面添加剤等を含むトナー組成物で現像する。
【０００７】
本明細書に記載の実施形態によれば、残像発生が最小限に抑えられているかまたは実質的に除かれている、許容可能な印刷品質を可能にすると考えられる光導電体が提供される。
【０００８】
本明細書に開示されている実施形態はまた、基板と、グラウンドプレーン層と、該グラウンドプレーン層（特に金または金含有グラウンドプレーン）上に設けられたまたは付与された本明細書に記載の下引き層と、電荷発生層と、該電荷発生層上に形成された電荷輸送層と、を含む光導電体；並びに基板と、第１の層と、該第１の層上に設けられた、アミノシランおよび架橋アクリル樹脂を含む下引き層であって、正孔阻止、ＣＤＳの最小化、光導電体の優れたサイクル安定性を提供し、したがってゼログラフィー印刷の色安定性を提供するように主に機能する下引き層と、を含む光導電体を包含する。
【発明を実施するための形態】
【０００９】
実施形態では、基板と、グラウンドプレーン層と、該グラウンドプレーン層上の、アミノシランおよび架橋アクリル樹脂を含む下引き層と、電荷発生層と、少なくとも１つの電荷輸送層と、を含む光導電体；基板と、グラウンドプレーン層と、該グラウンドプレーン層上の、アミノシランおよび架橋アクリル樹脂の混合物を含む下引き層と、電荷発生層と、電荷輸送層と、を含む光導電体；支持基板と、グラウンドプレーン層と、アミノシランおよび架橋アクリル樹脂混合物を含む正孔阻止層と、電荷発生層と、電荷輸送層と、を順番に含み、アミノシランが、３−アミノプロピルトリエトキシシラン、Ｎ，Ｎ−ジメチル−３−アミノプロピルトリエトキシシラン、Ｎ−フェニルアミノプロピルトリメトキシシラン、トリエトキシシリルプロピルエチレンジアミン、トリメトキシシリルプロピルエチレンジアミン、トリメトキシシリルプロピルジエチレントリアミン、Ｎ−アミノエチル−３−アミノプロピルトリメトキシシラン、Ｎ−２−アミノエチル−３−アミノプロピルトリメトキシシラン、Ｎ−２−アミノエチル−３−アミノプロピルトリス（エチルエトキシ）シラン、ｐ−アミノフェニルトリメトキシシラン、Ｎ，Ｎ’−ジメチル−３−アミノプロピルトリエトキシシラン、３−アミノプロピルメチルジエトキシシラン、３−アミノプロピルトリメトキシシラン、Ｎ−メチルアミノプロピルトリエトキシシラン、メチル［２−（３−トリメトキシシリルプロピルアミノ）エチルアミノ］−３−プロピオネート、（Ｎ，Ｎ’−ジメチル−３−アミノ）プロピルトリエトキシシラン、Ｎ，Ｎ−ジメチルアミノフェニルトリエトキシシラン、およびトリメトキシシリルプロピルジエチレントリアミンの少なくとも１つである、剛性ドラム型またはフレキシブルベルト型光導電体；並びに支持基板と、グラウンドプレーン層と、アミノシランおよび架橋アクリル樹脂混合物を含む正孔阻止層と、電荷発生層と、電荷輸送層と、を順番に含み、前記架橋樹脂の重量平均分子量が約１２０，０００〜約２２５，０００である、光導電体が開示されている。
【００１０】
本開示の態様は、基板と、該基板上の、アミノシランおよび自己架橋性アクリル樹脂を含む下引き層と、電荷発生層と、少なくとも１つの電荷輸送層（ここで少なくとも１つとは、例えば１〜約７、１〜約５、１〜約３、１、または２つの層である。）と、を含む光導電体；支持基板と、金等のグラウンドプレーン層と、該グラウンドプレーン層上の、アミノシランおよび架橋アクリル樹脂の混合物を含む下引き層と、電荷発生層と、電荷輸送層と、を含む光導電体；非導電性基板等の支持基板と、該支持基板上のグラウンドプレーン層と、アミノシランおよび架橋アクリル樹脂を含む正孔阻止層と、電荷発生層と、電荷輸送層と、を順番に含む剛性ドラム型またはフレキシブルベルト型光導電体；基板と、グラウンドプレーン層と、本明細書に記載の丈夫な下引き層と、該下引き層上に形成された、電荷発生層および１または複数の電荷輸送層等の、少なくとも１つの画像形成層と、を含む光導電性部材または光導電性デバイス；電荷発生層が、電荷輸送層と基板との間に位置し、該層が樹脂バインダを含有する、光導電体；少なくとも基板層と、グラウンドプレーン層と、下引き層と、を通常含み、該下引き層が通常、基板と該下引き層上に順番に付与されている電荷発生層および電荷輸送層との間に位置する、電子写真画像形成部材に関する。
【００１１】
金または金含有化合物の他のグラウンドプレーン層の例としては、アルミニウム、チタン、チタン／ジルコニウム、および他の好適な公知の材料が含まれる。金属グラウンドプレーンの厚さは約１０〜約１００ナノメートルである。具体的には、実施形態におけるグラウンドプレーンの厚さは約２０〜約５０ナノメートル、より具体的には厚さ約３５ナノメートルであり、チタンまたはチタン／ジルコニウムのグラウンドプレーンの厚さは、例えば約１０〜約３０ナノメートル、より具体的には厚さ約２０ナノメートルである。
【００１２】
下引き層成分の例
自己架橋型アクリル樹脂等の、すなわち例えば架橋成分の必要無い、架橋樹脂の例としては、約１００，０００〜約５００，０００、約１２０，０００〜約２００，０００または約１３０，０００〜１６０，０００の重量平均分子量（Ｍw）；約１．５〜約４または約２〜約３の多分散指数（ＰＤＩ）（Ｍw／Ｍn）；および約１０8〜約１０14Ωｃｍまたは約１０9〜約１０12Ωｃｍのバルク抵抗率（２０℃、湿度５０パーセント）を有する自己架橋型アクリル樹脂が含まれる。
【００１３】
自己架橋型アクリル樹脂の具体例としては、Ｌｕｂｒｉｚｏｌ  Ｄｏｃｋ  Ｒｅｓｉｎｓ社（リンデン、ニュージャージー州）から入手したＤＯＲＥＳＣＯ（登録商標）ＴＡ２２−８（この樹脂は、約１００，０００〜約５００，０００、より具体的には約１２０，０００〜約１６０，０００の重量平均分子量；約１．５〜約３、より具体的には約２．３の多分散指数；および、例えば約２０℃、相対湿度約５０パーセントで約１０11Ωｃｍのバルク抵抗率を有すると考えられる）；ＤＯＲＥＳＣＯ（登録商標）ＴＡ２２−５１等が含まれる。アミノシランとアクリル樹脂の重量比は９０/１０〜５０/５０であってよい。
【００１４】
実施形態において自己架橋型とは、より具体的には、他の要素を必要とせず熱によって樹脂自身が架橋することを意味する。樹脂を完全に架橋するために酸触媒を添加してもよい。架橋用メラミン樹脂等の架橋剤を必要とする他のアクリルポリオール樹脂と異なり、開示されているアクリル樹脂は自身を硬化することができる。
【００１５】
正孔阻止層に含まれるアミノシランの例としては、次の構造／式で表すことができるものがある。
【００１６】
【化１】
2009288791.tif 000002
【００１７】
式中、Ｒ1は、例えば炭素数１〜約２５の、アルキレン基であり、Ｒ2およびＲ3は独立して、水素、例えば炭素数１〜約５、より具体的には炭素数約３の、アルキル；フェニル基およびポリ（エチレンアミノ）基等の、例えば炭素数約６〜約３６個のアリールの少なくとも１つからなる群から選択され、Ｒ4、Ｒ5、およびＲ6は独立して、例えば炭素数１〜約６、より具体的には炭素数約４の、アルキル基から選択される。
【００１８】
アミノシランの具体例としては、３−アミノプロピルトリエトキシシラン、Ｎ，Ｎ−ジメチル−３−アミノプロピルトリエトキシシラン、Ｎ−フェニルアミノプロピルトリメトキシシラン、トリエトキシシリルプロピルエチレンジアミン、トリメトキシシリルプロピルエチレンジアミン、トリメトキシシリルプロピルジエチレントリアミン、Ｎ−アミノエチル−３−アミノプロピルトリメトキシシラン、Ｎ−２−アミノエチル−３−アミノプロピルトリメトキシシラン、Ｎ−２−アミノエチル−３−アミノプロピルトリス（エチルエトキシ）シラン、ｐ−アミノフェニルトリメトキシシラン、Ｎ，Ｎ’−ジメチル−３−アミノプロピルトリエトキシシラン、３−アミノプロピルメチルジエトキシシラン、３−アミノプロピルトリメトキシシラン、Ｎ−メチルアミノプロピルトリエトキシシラン、メチル［２−（３−トリメトキシシリルプロピルアミノ）エチルアミノ］−３−プロピオネート、（Ｎ，Ｎ’−ジメチル−３−アミノ）プロピルトリエトキシシラン、Ｎ，Ｎ−ジメチルアミノフェニルトリエトキシシラン、トリメトキシシリルプロピルジエチレントリアミン、およびこれらの混合物が含まれる。更により具体的なアミノシラン材料として、３−アミノプロピルトリエトキシシラン（γ−ＡＰＳ）、Ｎ−アミノエチル−３−アミノプロピルトリメトキシシラン、（Ｎ，Ｎ’−ジメチル−３−アミノ）プロピルトリエトキシシラン、およびこれらの混合物がある。
【００１９】
アミノシランを、最終的な下引きコーティング用の溶液または分散液に加える前に、加水分解して加水分解シラン溶液を生成させてもよい。アミノシランの加水分解中、アルコキシ基等の加水分解性基は水酸基で置換される。加水分解シラン溶液のｐＨは、硬化性について優れた特性が得られるように、また電気的に安定させるために、調整することができる。溶液のｐＨは、例えば約４〜約１０、より具体的には約７〜約８を選択することができる。加水分解シラン溶液のｐＨの調整は、一般的には有機酸または無機酸等の、いずれの好適な材料で達成される場合がある。典型的な有機酸または無機酸としては、酢酸、クエン酸、ギ酸、水素ヨウ化物、リン酸、ケイフッ酸、ｐ−トルエンスルホン酸が含まれる。
【００２０】
種々の量の架橋アクリル樹脂を正孔阻止層に含めることができ、正孔阻止層中の全固形成分に対して、例えば約１〜約８０重量パーセント、約５〜約６０重量パーセント、または約１０〜約４０重量パーセント含めてもよく、その際、アミノシランは例えば約２０〜約９９重量パーセント、約４０〜約９５重量パーセント、または約６０〜約９０重量パーセントであり、この２つの成分の合計は約１００％となる。正孔阻止層の厚さは任意の好適な値でよく、例えば約０．０１〜約１０ミクロン、約０．０２〜約０．５ミクロン、約０．０３〜約０．２ミクロンである。
【００２１】
下引き層または正孔阻止層に多くのポリマーバインダ、例えばアクリルポリオール樹脂等のポリオール樹脂、ポリビニルブチラール樹脂等のポリアセタール樹脂、メラミン樹脂等のアミノプラスト樹脂、またはそれらの樹脂混合物を更に含めることもでき、これらの樹脂または樹脂混合物は主に、アミノシランと架橋アクリル樹脂の混合物および下引き層に存在し得るその他公知の好適な成分を分散させるように機能する。樹脂バインダは、下引き層または正孔阻止層中の全固形成分に対して、約０．１〜約４０重量パーセントの量で存在し、下引き層または正孔阻止層成分の合計は約１００重量パーセントである。
【００２２】
実施形態における下引き層用のバインダの例としては、アクリルポリオール樹脂またはアクリル樹脂が含まれ、その例としては、アクリル酸エステル、メタクリル酸エステル等のアクリル酸およびメタクリル酸の誘導体と、ニトリルおよびアミド基を含む化合物と、必要に応じてその他のモノマーと、のコポリマーが含まれる。アクリル酸エステルは、例えばメチルアクリレート、エチルアクリレート、プロピルアクリレート、ブチルアクリレート、ペンチルアクリレート、ヘキシルアクリレート、ヘプチルアクリレート、オクチルアクリレート、ノニルアクリレート、デシルアクリレート、ドデシルアクリレート、テトラデシルアクリレート、またはヘキサデシルアクリレート等の、実施形態においてアルキルが炭素数１〜約２５である、ｎ−アルキルアクリレート；イソプロピルアクリレート、イソブチルアクリレート、ｓｅｃ−ブチルアクリレート、２−エチルヘキシルアクリレート、または２−エチルブチルアクリレート等の、第二級分枝アルキルアクリレート；アリルアクリレート、２−メチルアリルアクリレート、フルフリルアクリレート、または２−ブテニルアクリレート等の、オレフィンアクリレート；２−（ジメチルアミノ）エチルアクリレート、２−（ジエチルアミノ）エチルアクリレート、２−（ジブチルアミノ）エチルアクリレート、または３−（ジエチルアミノ）プロピルアクリレート等の、アミノアルキルアクリレート；２−メトキシエチルアクリレート、２−エトキシエチルアクリレート、テトラヒドロフルフリルアクリレート、または２−ブトキシエチルアクリレート等の、エーテルアクリレート；シクロヘキシルアクリレート、４−メチルシクロヘキシルアクリレート、または３，３，５−トリメチルシクロヘキシルアクリレート等の、シクロアルキルアクリレート；２−ブロモエチルアクリレート、２−クロロエチルアクリレート、または２，３−ジブロモプロピルアクリレート等の、ハロゲン化アルキルアクリレート；エチレングリコール、プロピレングリコール、１，３−プロパンジオール、１，４−ブタンジオール、ジエチレングリコール、１，５−ペンタンジオール、トリエチレングリコール、ジプロピレングリコール、２，５−ヘキサンジオール、２，２−ジエチル−１，３−プロパンジオール、２−エチル−１，３−ヘキサンジオール、または１，１０−デカンジオール、のアクリレートおよびジアクリレート等のグリコールアクリレートおよびグリコールジアクリレートからなる群から選択することができる。メタクリル酸エステルの例は、例えば、メチルメタクリレート、エチルメタクリレート、プロピルメタクリレート、イソプロピルメタクリレート、ｎ−ブチルメタクリレート、イソブチルメタクリレート、ｓｅｃ−ブチルメタクリレート、ｔ−ブチルメタクリレート、ｎ−ヘキシルメタクリレート、ｎ−オクチルメタクリレート、イソオクチルメタクリレート、２−エチルヘキシルメタクリレート、ｎ−デシルメタクリレート、またはテトラデシルメタクリレート等のアルキルメタクリレート；ビニルメタクリレート、アリルメタクリレート、オレイルメタクリレート、または２−プロピニルメタクリレート等の不飽和アルキルメタクリレートからなる群から選択することができる。
【００２３】
アクリルポリオール樹脂の具体例としては、ＰＡＲＡＬＯＩＤ（商標）ＡＴ−４１０（アクリルポリオール、メチルアミルケトン中に７３パーセント、Ｔg＝３０℃、ＯＨ当量＝８８０、酸価＝２５、Ｍw＝９，０００）、同ＡＴ−４００（アクリルポリオール、メチルアミルケトン中に７５パーセント、Ｔg＝１５℃、ＯＨ当量＝６５０、酸価＝２５、Ｍw＝１５，０００）、同ＡＴ−７４６（アクリルポリオール、キシレン中に５０パーセント、Ｔg＝８３℃、ＯＨ当量＝１，７００、酸価＝１５、Ｍw＝４５，０００）、同ＡＥ−１２８５（アクリルポリオール、キシレン／ブタノール＝７０／３０中に６８．５パーセント、Ｔg＝２３℃、ＯＨ当量＝１，１８５、酸価＝４９、Ｍw＝６，５００）、および同ＡＴ−６３（アクリルポリオール、メチルアミルケトン中に７５パーセント、Ｔg＝２５℃、ＯＨ当量＝１，３００、酸価＝３０）、全てＲｏｈｍ  ａｎｄ  Ｈａａｓ社（フィラデルフィア、ペンシルバニア州）から入手可能；ＪＯＮＣＲＹＬ（商標）５００（スチレンアクリルポリオール、メチルアミルケトン中に８０パーセント、Ｔg＝−５℃、ＯＨ当量＝４００）、同５５０（スチレンアクリルポリオール、ＰＭ−アセテート／トルエン＝６５／３５中に６２．５パーセント、ＯＨ当量＝６００）、同５５１（スチレンアクリルポリオール、キシレン中に６０パーセント、ＯＨ当量＝６００）、同５８０（スチレンアクリルポリオール、Ｔg＝５０℃、ＯＨ当量＝３５０、酸価＝１０、ＭW＝１５、０００）、同９４２（スチレンアクリルポリオール、ｎ−ブチルアセテート中に７３．５パーセント、ＯＨ当量＝４００）、および同９４５（スチレンアクリルポリオール、ｎ−ブチルアセテート中に７８パーセント、ＯＨ当量＝３１０）、全てＪｏｈｎｓｏｎ  Ｐｏｌｙｍｅｒ社（スタートヴァント（Ｓｔｕｒｔｅｖａｎｔ）、ウィスコンシン州）から入手可能；Ｍnが１０００、水酸基価が１１２のＲＵ−１１００−１ｋ（商標）、およびＭnが５，０００、水酸基価が２２．５のＲＵ−１５５０−ｋ５（商標）、どちらもＰｒｏｃａｃｈｅｍ  Ｃｏｒｐ．から入手可能；Ｆｉｔｚｃｈｅｍ  Ｃｏｒｐ．から入手可能なＧ−ＣＵＲＥ（商標）１０８Ａ７０；ＢＡＳＦ社から入手可能なＮＥＯＬ（登録商標）ポリオール；Ｍnが５３０、ヒドロキシル価が１１７、酸価が０．２５未満の、Ｄｏｗ  Ｃｈｅｍｉｃａｌ  Ｃｏｍｐａｎｙから入手可能なＴＯＮＥ（商標）０２０１ポリオールが含まれる。
【００２４】
実施形態では、アミノプラスト樹脂とは、例えば、窒素含有物質とホルムアルデヒドから作製されるアミノ樹脂の一種であり、ここで窒素含有物質としては、例えばメラミン、尿素、ベンゾグアナミン、およびグリコールウリルが含まれる。メラミン樹脂は、メラミンとホルムアルデヒドから調製されるアミノ樹脂とみなされる。メラミン樹脂は種々の商標名、例えばＣＹＭＥＬ（登録商標）、ＢＥＥＴＬＥ（商標）、ＤＹＮＯＭＩＮ（商標）、ＢＥＣＫＡＭＩＮＥ（商標）、ＵＦＲ（商標）、ＢＡＫＥＬＩＴＥ（商標）、ＩＳＯＭＩＮ（商標）、ＭＥＬＡＩＣＡＲ（商標）、ＭＥＬＢＲＩＴＥ（商標）、ＭＥＬＭＥＸ（商標）、ＭＥＬＯＰＡＳ（商標）、ＲＥＳＡＲＴ（商標）、およびＵＬＴＲＡＰＡＳ（商標）で知られているが、これらに限定されるものではない。本明細書において、尿素樹脂は、尿素とホルムアルデヒドから作られるアミノ樹脂である。尿素樹脂は種々の商標名、例えばＣＹＭＥＬ（登録商標）、ＢＥＥＴＬＥ（商標）、ＵＦＲＭ（商標）、ＤＹＮＯＭＩＮ（商標）、ＢＥＣＫＡＭＩＮＥ（商標）、およびＡＭＩＲＥＭＥ（商標）で知られているが、これらに限定されるものではない。
【００２５】
種々の実施形態において、正孔阻止層用のメラミン樹脂は以下の式によって表すことができる。
【００２６】
【化２】
2009288791.tif 000003
【００２７】
式中、Ｒ1、Ｒ2、Ｒ3、Ｒ4、Ｒ5、およびＲ6はそれぞれ独立して水素原子、または例えば炭素数１〜約８の、より具体的には炭素数１〜約４の、アルキル鎖を表す。実施形態では、メラミン樹脂は水溶性、分散性、または非分散性である。メラミン樹脂の具体例としては、高アルキル化／アルコキシ化、部分アルキル化／アルコキシ化、または混合アルキル化／アルコキシ化メラミン樹脂；メチル化、ｎ−ブチル化、またはイソブチル化メラミン樹脂；ＣＹＭＥＬ（登録商標）３５０、９３７０等の高メチル化メラミン樹脂；ＣＹＭＥＬ（登録商標）３２３、３２７等のメチル化高イミノメラミン樹脂（部分メチロール化および高アルキル化）；ＣＹＭＥＬ（登録商標）３７３、３７０等の部分メチル化メラミン樹脂（高メチロール化および部分メチル化）；ＣＹＭＥＬ（登録商標）１１３０、３２４等の高固体混合エーテルメラミン樹脂；ＣＹＭＥＬ（登録商標）１１５１、６１５等のｎ−ブチル化メラミン樹脂；ＣＹＭＥＬ（登録商標）１１５８等のｎ−ブチル化高イミノメラミン樹脂；およびＣＹＭＥＬ（登録商標）２５５−１０等のイソ−ブチル化メラミン樹脂が含まれる。ＣＹＭＥＬ（登録商標）メラミン樹脂はＣＹＴＥＣ  Ｉｎｄｕｓｔｒｉｅｓ社から市販されており、更により具体的には、メラミン樹脂はメチル化ホルムアルデヒド−メラミン樹脂、メトキシメチル化メラミン樹脂、エトキシメチル化メラミン樹脂、プロポキシメチル化メラミン樹脂、ブトキシメチル化メラミン樹脂、ヘキサメチロールメラミン樹脂、アルコキシアルキル化メラミン樹脂（メトキシメチル化メラミン樹脂等）、エトキシメチル化メラミン樹脂、プロポキシメチル化メラミン樹脂、ブトキシメチル化メラミン樹脂、およびこれらの混合物からなる群から選択することができる。
【００２８】
尿素正孔阻止層樹脂バインダの例は、以下の式で表すことができる；
【化３】
2009288791.tif 000004
【００２９】
式中、Ｒ1、Ｒ2、Ｒ3、およびＲ4はそれぞれ独立して水素原子、例えば炭素数１〜約８または炭素数１〜４の、アルキル鎖を表し、尿素樹脂は水溶性、分散性、または非分散性であってもよい。尿素樹脂は、高アルキル化／アルコキシ化、部分アルキル化／アルコキシ化、または混合アルキル化／アルコキシ化されたものであってよく、より具体的には、尿素樹脂はメチル化、ｎ−ブチル化、またはイソブチル化ポリマーである。尿素樹脂の具体例としては、ＣＹＭＥＬ（登録商標）Ｕ−６５、Ｕ−３８２等のメチル化尿素樹脂；ＣＹＭＥＬ（登録商標）Ｕ−１０５４、ＵＢ−３０−Ｂ等のｎ−ブチル化尿素樹脂；ＣＹＭＥＬ（登録商標）Ｕ−６６２、ＵＩ−１９−Ｉ等のイソブチル化尿素樹脂が含まれる。ＣＹＭＥＬ（登録商標）尿素樹脂はＣＹＴＥＣ  Ｉｎｄｕｓｔｒｉｅｓ社から市販されている。
【００３０】
正孔阻止層ベンゾグアナミンバインダ樹脂の例は、以下の式で表すことができる。
【００３１】
【化４】
2009288791.tif 000005
【００３２】
式中、Ｒ1、Ｒ2、Ｒ3、およびＲ4はそれぞれ独立して、水素原子または本明細書に記載のアルキル鎖を表す。実施形態では、ベンゾグアナミン樹脂は水溶性、分散性、または非分散性である。ベンゾグアナミン樹脂は、高アルキル化／アルコキシ化、部分アルキル化／アルコキシ化、または混合アルキル化／アルコキシ化材料であってよい。ベンゾグアナミン樹脂の具体例としては、メチル化、ｎ−ブチル化、またはイソブチル化されたものが含まれ、このようなベンゾグアナミン樹脂の例はＣＹＭＥＬ（登録商標）６５９、５０１０、５０１１である。ＣＹＭＥＬ（登録商標）のベンゾグアナミン樹脂はＣＹＴＥＣ  Ｉｎｄｕｓｔｒｉｅｓ社から市販されている。ベンゾグアナミン樹脂の例としては、一般にベンゾグアナミンとホルムアルデヒドから作られるアミノ樹脂を含むものであってもよい。ベンゾグアナミン樹脂は種々の商標名、例えばＣＹＭＥＬ（登録商標）、ＢＥＥＴＬＥ（商標）、およびＵＦＯＲＭＩＴＥ（商標）で知られているが、これらに限定されるものではない。グリコールウリル樹脂はグリコールウリルとホルムアルデヒドから得られるアミノ樹脂であり、種々の商標名、例えばＣＹＭＥＬ（登録商標）およびＰＯＷＤＥＲＬＩＮＫ（商標）で知られているが、これらに限定されるものではない。アミノプラスト樹脂は、高アルキル化または部分アルキル化されたものであってよい。
【００３３】
以下の式はグリコールウリル、正孔阻止層樹脂バインダの例である。
【００３４】
【化５】
2009288791.tif 000006
【００３５】
式中Ｒ1、Ｒ2、Ｒ3、およびＲ4はそれぞれ独立して、水素原子、または本明細書に記載の、例えば炭素数１〜約８、または炭素数１〜約４の、アルキル鎖を表す。グリコールウリル樹脂は水溶性、分散性、または非分散性であってよい。グリコールウリル樹脂の例としては、高アルキル化／アルコキシ化、部分アルキル化／アルコキシ化、または混合アルキル化／アルコキシ化されたものがふくまれ、より具体的にはグリコールウリル樹脂は、メチル化、ｎ−ブチル化、またはイソブチル化されていてもよい。グリコールウリル樹脂の具体例としてはＣＹＭＥＬ（登録商標）１１７０、１１７１が含まれる。ＣＹＭＥＬ（登録商標）グリコールウリル樹脂はＣＹＴＥＣ  Ｉｎｄｕｓｔｒｉｅｓ社から市販されている。
【００３６】
実施形態では、ポリアセタール樹脂バインダには、アルデヒドとアルコールの周知の反応により生成するポリビニルブチラールが含まれる。アルコール１分子をアルデヒド１分子に加えるとヘミアセタールが生成する。ヘミアセタールはその本質的な不安定性のため、ほとんど単離されず、別のアルコール１分子と更に反応して安定なアセタールを生成する。ポリビニルアセタールは、アルデヒドとポリビニルアルコールから調製される。ポリビニルアルコールは、ポリ酢酸ビニルの加水分解により生じるアセテート基および水酸基を種々の割合で含有する高分子量樹脂である。アセタール反応の条件および使用する特定のアルデヒドおよびポリビニルアルコールの濃度は、所定の比率の水酸基、アセテート基、およびアセタール基を含むポリマーを形成するように調整される。ポリビニルブチラールは以下の式で表すことができる。
【００３７】
【化６】
2009288791.tif 000007
【００３８】
ポリビニルブチラール（Ａ）、ポリビニルアルコール（Ｂ）、およびポリ酢酸ビニル（Ｃ）の比率は調整され、これらは分子上にランダムに分布する。ポリビニルブチラール（Ａ）のモルパーセントは約５０〜約９５であり、ポリビニルアルコール（Ｂ）のモルパーセントは約５〜約３０であり、ポリ酢酸ビニル（Ｃ）のモルパーセントは約０〜約１０である。ビニルブチラール（Ａ）に加えて、ビニルイソブチラール（Ｄ）、ビニルプロピラール（Ｅ）、ビニルアセトアセタール（ｖｉｎｙｌ  ａｃｅｔａｃｅｔａｌ）（Ｆ）、ビニルホルマル（Ｇ）等、その他のビニルアセタールが分子中に存在してもよい。１分子中の全モノマー単位の総モルパーセントは１００である。
【００３９】
ポリビニルブチラールの例としては、ＢＵＴＶＡＲ（商標）Ｂ−７２（ＭW＝１７０，０００〜２５０，０００、Ａ＝８０、Ｂ＝１７．５〜２０、Ｃ＝０〜２．５）、Ｂ−７４（ＭW＝１２０，０００〜１５０，０００、Ａ＝８０、Ｂ＝１７．５〜２０、Ｃ＝０〜２．５）、Ｂ−７６（ＭW＝９０，０００〜１２０，０００、Ａ＝８８、Ｂ＝１１〜１３、Ｃ＝０〜１．５）、Ｂ−７９（ＭW＝５０，０００〜８０，０００、Ａ＝８８、Ｂ＝１０．５〜１３、Ｃ＝０〜１．５）、Ｂ−９０（ＭW＝７０，０００〜１００，０００、Ａ＝８０、Ｂ＝１８〜２０、Ｃ＝０〜１．５）、およびＢ−９８（ＭW＝４０，０００〜７０，０００、Ａ＝８０、Ｂ＝１８〜２０、Ｃ＝０〜２．５）、以上は全てＳｏｌｕｔｉａ社（Ｓｔ．Ｌｏｕｉｓ、ＭＯ）から市販；Ｓ−ＬＥＣ（商標）ＢＬ−１（重合度＝３００、Ａ＝６３±３、Ｂ＝３７、Ｃ＝３）、ＢＭ−１（重合度＝６５０、Ａ＝６５±３、Ｂ＝３２、Ｃ＝３）、ＢＭ−Ｓ（重合度＝８５０、Ａ＞＝７０、Ｂ＝２５、Ｃ＝４〜６）、ＢＸ−２（重合度＝１，７００、Ａ＝４５、Ｂ＝３３、Ｃ＝２０）、以上は全て積水化学工業株式会社（東京、日本）から市販、が含まれる。
【００４０】
正孔阻止層は、単一の樹脂バインダを含んでもよく、バインダの混合物（例えば２〜約７種類の樹脂の混合物）等を含んでもよく、混合物の場合、パーセントで表した各樹脂の量は、混合物が第１の樹脂および第２の樹脂を約１００重量パーセント含むか、第１、第２、および第３の樹脂を約１００重量パーセント含むかにより変わる。
【００４１】
実施形態において、正孔阻止層は多くの公知の方法で調製することができ、そのようなプロセスの変数は、例えば所望の光導電体部材に依存する。正孔阻止層は、スプレーコータ、ディップコータ、押し出しコータ、ローラーコータ、ワイヤーバーコータ、スロットコータ、ドクターブレードコータ、グラビアコータ等を使用して、溶液または分散液としてグラウンドプレーン層上にコーティングし、静的条件下または空気流中で約４０℃〜約２００℃、約１分〜約１０時間等の好適な時間乾燥させてよい。このコーティングは、乾燥後の最終コーティング厚が約０．０１〜約１ミクロンまたは約０．０２〜約０．５ミクロンとなるように行うことができる。
【００４２】
実施形態では、下引き層は有機顔料、有機染料等の種々の着色剤を含んでもよく、そのような有機顔料および有機染料としては、アゾ顔料、キノリン顔料、ペリレン顔料、インジゴ顔料、チオインジゴ顔料、ビスベンズイミダゾール顔料、フタロシアニン顔料、キナクリドン顔料、キノリン顔料、レーキ顔料、アゾレーキ顔料、アントラキノン顔料、オキサジン顔料、ジオキサジン顔料、トリフェニルメタン顔料、アズレニウム染料、スクアリウム染料、ピリリウム染料、トリアリルメタン染料、キサンテン染料、チアジン染料、シアニン染料等が含まれる。種々の実施形態において、下引き層は、アモルファスシリコン、アモルファスセレン、テルル、セレン−テルル合金、硫化カドミウム、硫化アンチモン、酸化チタン、酸化スズ、酸化亜鉛、硫化亜鉛、その混合物等の無機材料を含んでもよい。着色剤は、例えば約０．５〜約２０重量パーセント、より具体的には１〜約１２重量パーセント等の種々の好適な量を選択することができる。
【００４３】
光導電体層の例
光導電体についての節は前記出願と同じであり、再び言及する必要はないであろう。光導電性基板層の厚さは、経済的検討事項、電気的特性等の多くの要因に依存する。このため、光導電性基板層のは、例えば約５００〜約２，０００ミクロン、約３００〜約７００ミクロン等、３，０００ミクロンを超える実質的な厚さでもよく、または最小限の厚さであってもよい。実施形態では、光導電性基板層の厚さは約７５ミクロン〜約３００ミクロンまたは約１００〜約１５０ミクロンである。
【００４４】
基板は、不透明、実質的に透明、その他多くの好適な公知の形態が可能であり、また、必要とされる機械的特性を有する任意の好適な材料が含まれてよい。したがって、基板は、無機組成物または有機組成物等の、非電気導電性または電気導電性の材料の層を含んでもよい。非電気導電性材料としては、ポリエステル、ポリカーボネート、ポリアミド、ポリウレタン等、この目的のために公知の種々の樹脂を使用することができ、これらは薄いウェブ（ｔｈｉｎ  ｗｅｂ）のように柔軟性である。電気導電性基板は任意の好適な金属、例えばアルミニウム、ニッケル、スチール、銅等であってよく、また、炭素、金属粉末等、または電気導電性有機材料等の電気導電性材料を充填した、前述のポリマー材料であってもよい。電気絶縁性基板または電気導電性基板は、エンドレスフレキシブルベルト、ウェブ、剛性シリンダー、シート等の形態であってよい。基板層の厚さは、所望の強度、経済的検討事項等の多くの要因に依存する。ドラムについては、本明細書で参照している同時係属出願に開示されているように、基板層の実質的な厚さは、例えば数センチ（ｍａｎｙ  ｃｅｎｔｉｍｅｔｅｒｓ）までの相当な厚さであってもよく、１ミリメートル未満の最小限の厚さであってもよい。同様に、フレキシブルベルトは、最終的な電子写真デバイスに悪影響を与えなければ、例えば約２５０マイクロメートルの実質的な厚さであってもよく、約５０マイクロメートル未満の最小限の厚さであってもよい。基板層が導電性でない実施形態において、電気導電性コーティングによって基板層の表面に電気導電性を付与してもよい。この導電性コーティングの厚さは、光学的透明性、所望の柔軟性の程度、および経済的要因に依存してかなり広範囲にわたって変わり得る。
【００４５】
基板の実例は、本明細書に記載されており、より具体的には本開示の画像形成部材に選択される基板である。この基板は不透明であっても実質的に透明であってもよく、また、チタンを含有する市販のポリマーであるＭＹＬＡＲ（登録商標）等の無機または有機ポリマー材料といった絶縁性材料層および、半導電性表面層を有する有機または無機材料（例えば上に配置された酸化インジウムスズ若しくはアルミニウム）またはアルミニウム、クロム、ニッケル、黄銅等の導電性材料の層を含んでもよい。基板は柔軟性、シームレス、または剛性であってよく、プレート、円筒形ドラム、巻物（ｓｃｒｏｌｌ）、エンドレスフレキシブルベルト等の多くの異なる形状であってよい。実施形態では、基板はシームレスフレキシブルベルトの形態である。いくつかの状況では、特に基板がフレキシブル有機ポリマー材料である場合、例えばＭＡＫＲＯＬＯＮ（登録商標）として市販されているポリカーボネート材料等のカーリング防止層を基板の裏にコーティングすることが望ましい場合がある。
【００４６】
実施形態の電荷発生層は、例えば多くの公知の電荷発生顔料を含む。電荷発生顔料としては、例えばＶ型ヒドロキシガリウムフタロシアニン、ＩＶ型またはＶ型のチタニルフタロシアニンまたはクロロガリウムフタロシアニン；ＶＭＣＨ（Ｄｏｗ  Ｃｈｅｍｉｃａｌ社から入手可能）等のポリ（塩化ビニル−ｃｏ−酢酸ビニル）コポリマーまたはポリカーボネート等の樹脂バインダが含まれる。一般的に、電荷発生層は、金属フタロシアニン、金属不含フタロシアニン、アルキルヒドロキシガリウムフタロシアニン、ヒドロキシガリウムフタロシアニン、クロロガリウムフタロシアニン、ペリレン、特にビス（ベンズイミダゾ）ペリレン、チタニルフタロシアニン等、より具体的にはバナジルフタロシアニン、Ｖ型ヒドロキシガリウムフタロシアニン、無機成分（セレン、セレン合金、三方晶セレン等）等の、公知の電荷発生顔料を含んでもよい。電荷発生顔料は、電荷輸送層に選択した樹脂バインダと同様な樹脂バインダに分散させてもよいし、あるいは樹脂バインダが存在しなくてもよい。一般的に、電荷発生層の厚さは、他の層の厚さ、電荷発生層中に含まれる電荷発生材料の量等の多くの要因に依存する。したがって、電荷発生層の厚さは、例えば約０．０５ミクロン〜約１０ミクロンであってもよく、より具体的には、例えば電荷発生組成物が約３０〜約７５体積パーセントの量で存在するとき、約０．２５ミクロン〜約２ミクロンであってもよい。実施形態における電荷発生層の最大の厚さは、感光性、電気的性質、機械的検討事項等の要因に主に依存する。電荷発生層バインダ樹脂は、種々の好適な量、例えば約１〜約５０重量パーセント、より具体的には約１〜約１０重量パーセントであってよく、この樹脂は、ポリ（ビニルブチラール）、ポリ（ビニルカルバゾール）、ポリエステル、ポリカーボネート、ポリ（塩化ビニル）、ポリアクリレートおよびポリメタクリレート、塩化ビニルと酢酸ビニルのコポリマー、フェノール樹脂、ポリウレタン、ポリ（ビニルアルコール）、ポリアクリロニトリル、ポリスチレン等の多くの公知のポリマーから選択することができる。デバイスの既にコーティングされている他の層を実質的に乱さないか悪影響を与えないコーティング溶剤を選択することが望ましい。しかし、一般的に、約１０体積パーセント〜約９５体積パーセントの樹脂系バインダに約５体積パーセント〜約９０体積パーセントの電荷発生顔料が分散されるか、約７０体積パーセント〜約８０体積パーセントの樹脂系バインダ組成物に約２０体積パーセント〜約３０体積パーセントの電荷発生顔料が分散される。ある実施形態では、約９２体積パーセントの樹脂系バインダ組成物に約８体積パーセントの電荷発生顔料が分散される。電荷発生層用のコーティング溶剤の例としては、ケトン、アルコール、芳香族炭化水素、ハロゲン化脂肪族炭化水素、エーテル、アミン、アミド、エステルが含まれる。溶剤の具体例としては、シクロヘキサノン、アセトン、メチルエチルケトン、メタノール、エタノール、ブタノール、アミルアルコール、トルエン、キシレン、クロロベンゼン、四塩化炭素、クロロホルム、塩化メチレン、トリクロロエチレン、テトラヒドロフラン、ジオキサン、ジエチルエーテル、ジメチ���ホルムアミド、ジメチルアセトアミド、ブチルアセテート、エチルアセテート、メトキシエチルアセテートが含まれる。
【００４７】
電荷発生層は、セレンおよびセレンとヒ素、テルル、ゲルマニウム等との合金のアモルファス膜；水素化アモルファスシリコン；並びに真空蒸着または真空堆積により作製された、シリコンとゲルマニウム、炭素、酸素、窒素等との化合物を含んでもよい。電荷発生層はまた、膜を形成するポリマーバインダ中に分散されて、溶剤コーティング技術により作製される、結晶性セレンおよびその合金の無機顔料；ＩＩ属〜ＶＩ属の化合物；並びにキナクリドン、ジブロモアンタントロン顔料、ペリレン、ペリノンジアミン等の多環式顔料、多核式芳香族キノン、ビス−、トリス−、およびテトラキス−アゾを含むアゾ顔料等の有機顔料を含んでもよい。
【００４８】
電荷発生層成分のマトリックスとして選択することができるポリマーバインダ材料の例としては、ポリカーボネート、ポリエステル、ポリアミド、ポリウレタン、ポリスチレン、ポリアリールエーテル、ポリアリールスルホン、ポリブタジエン、ポリスルホン、ポリエーテルスルホン、ポリエチレン、ポリプロピレン、ポリイミド、ポリメチルペンテン、ポリ（フェニレンスルフィド）、ポリ（酢酸ビニル）、ポリシロキサン、ポリアクリレート、ポリビニルアセタール、ポリアミド、ポリイミド、アミノ樹脂、フェニレンオキシド樹脂、テレフタル酸樹脂、フェノキシ樹脂、エポキシ樹脂、フェノール樹脂、ポリスチレンとアクリロニトリルのコポリマー、ポリ（塩化ビニル）、塩化ビニルと酢酸ビニルのコポリマー、アクリレートコポリマー、アルキド樹脂、セルロース膜形成剤（ｃｅｌｌｕｌｏｓｉｃ  ｆｉｌｍ  ｆｏｒｍｅｒｓ）、ポリ（アミドイミド）、スチレンブタジエンコポリマー、塩化ビニリデン−塩化ビニルコポリマー、酢酸ビニル−塩化ビニリデンコポリマー、スチレン−アルキド樹脂、ポリ（ビニルカルバゾール）、等の熱可塑性樹脂および熱硬化性樹脂が含まれる。これらのポリマーはブロックコポリマー、ランダムコポリマー、または交互コポリマーであってもよい。
【００４９】
電荷発生層コーティング混合物を混合して、その後、基板、より具体的には正孔阻止層や他の層に塗布するために、スプレー法、ディップコーティング法、ロールコーティング法、巻線ロッドコーティング法（ｗｉｒｅ  ｗｏｕｎｄ  ｒｏｄ  ｃｏａｔｉｎｇ）、真空昇華等の従来から公知の種々の好適なプロセスを選択することができる。いくつかの方法では、電荷発生層をドットパターンまたはラインパターンに作成してもよい。溶剤でコーティングされた層の溶剤除去は、オーブン乾燥、赤外線照射乾燥、風乾等の任意の公知の従来技術で行うことができる。本開示の実施形態のＵＣＬ（下引き層）上への電荷発生層のコーティングは、電荷発生層の最終的な乾燥厚さが本明細書に記載されている厚さとなるように行うことができ、例えば約４０℃〜約１５０℃で約１〜約９０分乾燥した後に例えば約０．０１〜約３０ミクロンとなるように行うことができる。より具体的には、例えば約０．１〜約３０ミクロンまたは約０．５〜約２ミクロンの厚さの電荷発生層を、基板上又は基板と電荷輸送層との間の、他の表面上等に塗布するかまたは付与することができる。電荷発生層を塗布する前に、正孔阻止層またはＵＣＬをグラウンドプレーン層に塗布してもよい。
【００５０】
公知の好適な接着層を光導電体に含めてもよい。典型的な接着層材料としては、例えばポリエステル、ポリウレタン等が含まれる。接着層の厚さは種々に変わり得るが、実施形態では、例えば約０．０５マイクロメートル（５００オングストローム）〜約０．３マイクロメートル（３，０００オングストローム）である。接着層は、スプレー法、ディップコーティング法、ロールコーティング法、巻線ロッドコーティング法、グラビアコーティング法、バードアプリケータコーティィング法等によって正孔阻止層上に付与することができる。付与したコーティングの乾燥は、例えばオーブン乾燥、赤外線照射乾燥、風乾等によって行うことができる。通常正孔阻止層と電荷発生層に接触している、または正孔阻止層と電荷発生層の間に位置している、設けられていてもよい接着層として、コポリエステル、ポリアミド、ポリ（ビニルブチラール）、ポリ（ビニルアルコール）、ポリウレタン、ポリアクリロニトリル等を含む種々の公知の物質を選択することができる。この接着層の厚さは、例えば約０．００１ミクロン〜約１ミクロンまたは約０．１〜約０．５ミクロンである。必要に応じて、前記接着層は、例えば本開示の実施形態において更に望ましい電気的特性および光学的特性を提供するために、例えば約１〜約１０重量パーセントの好適で効果的な量の導電性粒子および非導電性粒子（酸化亜鉛、二酸化チタン、窒化シリコン、カーボンブラック等）を含んでもよい。
【００５１】
電荷輸送層には、多くの電荷輸送材料、特に公知の正孔輸送分子を選択することができ、その例としては以下の式／構造のアリールアミンを含み、この電荷輸送層の厚さは一般的に約５ミクロン〜約７５ミクロン、より具体的には約１０ミクロン〜約４０ミクロンである。
【００５２】
【化７】
2009288791.tif 000008
【００５３】
式中、Ｘはアルキル、アルコキシ、およびアリール等の、好適な炭化水素；ハロゲン、またはその混合物、特にＣｌおよびＣＨ3からなる群から選択される置換基である。並びに次式で表される分子。
【００５４】
【化８】
2009288791.tif 000009
【００５５】
式中、Ｘ、Ｙ、およびＺは、独立してアルキル、アルコキシ、若しくはアリール等の炭化水素；ハロゲン、またはその混合物等、好適な置換基であり、ＹまたはＺのうちの少なくとも１つは存在する。アルキルおよびアルコキシは、例えば１〜約２５個の炭素原子、より具体的には１〜約１２個の炭素原子を含む（例えば、メチル、エチル、プロピル、ブチル、ペンチルおよび相当するアルコキシド）。アリールは、フェニル等の６〜約３６個の炭素原子を含んでもよい。ハロゲンとしては、塩化物、臭化物、ヨウ化物、フッ化物等が含まれる。実施形態では、置換アルキル、置換アルコキシ、および置換アリールを選択することもできる。少なくとも１つの電荷輸送とは、例えば１個まで、１〜約７、１〜約４、１〜約２個のことを意味する。
【００５６】
アリールアミンの具体例としては、Ｎ，Ｎ’−ジフェニル−Ｎ，Ｎ’−ビス（アルキルフェニル）−１，１−ビフェニル−４，４’−ジアミン（ここでアルキルは、メチル、エチル、プロピル、ブチル、ヘキシル等からなる群から選択される。）、Ｎ，Ｎ’−ジフェニル−Ｎ，Ｎ’−ビス（ハロフェニル）−１，１’−ビフェニル−４，４’−ジアミン（ここでハロ置換基はクロロ置換基である。）、Ｎ，Ｎ’−ビス（４−ブチルフェニル）−Ｎ，Ｎ’−ジ−ｐ−トリル−［ｐ−テルフェニル］−４，４’’−ジアミン、Ｎ，Ｎ’−ビス（４−ブチルフェニル）−Ｎ，Ｎ’−ジ−ｍ−トリル−［ｐ−テルフェニル］−４，４’’−ジアミン、Ｎ、Ｎ’−ビス（４−ブチルフェニル）−Ｎ，Ｎ’−ジ−ｏ−トリル−［ｐ−テルフェニル］−４，４’’−ジアミン、Ｎ，Ｎ’−ビス（４−ブチルフェニル）−Ｎ，Ｎ’−ビス−（４−イソプロピルフェニル）−［ｐ−テルフェニル］−４，４’’−ジアミン、Ｎ，Ｎ’−ビス（４−ブチルフェニル）−Ｎ，Ｎ’−ビス−（２−エチル−６−メチルフェニル）−［ｐ−テルフェニル］−４，４’’−ジアミン、Ｎ，Ｎ’−ビス（４−ブチルフェニル）−Ｎ，Ｎ’−ビス−（２，５−ジメチルフェニル）−［ｐ−テルフェニル］−４，４’−ジアミン、Ｎ，Ｎ’−ジフェニル−Ｎ，Ｎ’−ビス（３−クロロフェニル）−［ｐ−テルフェニル］−４，４’’−ジアミン等が含まれる。例えばその開示全体を参照により本明細書に引用したものとする米国特許第４，９２１，７７３号および同第４，４６４，４５０号を参照する、その他公知の電荷輸送層用の分子を選択してもよい。
【００５７】
１または複数の電荷輸送層に選択されるバインダ材料の例としては、ポリカーボネート、ポリアリーレート、アクリレートポリマー、ビニルポリマー、セルロースポリマー、ポリエステル、ポリシロキサン、ポリアミド、ポリウレタン、ポリ（シクロオレフィン）、エポキシ、およびこれらのランダムコポリマーまたは交互コポリマーが含まれ、より具体的には、ポリ（４，４’−イソプロピリデン−ジフェニレン）カーボネート（ビスフェノール−Ａ−ポリカーボネートとも呼ばれる）、ポリ（４，４’−シクロヘキシリジンジフェニレン）カーボネート（ビスフェノール−Ｚ−ポリカーボネートとも呼ばれる）、ポリ（４，４’−イソプロピリデン−３，３’−ジメチル−ジフェニル）カーボネート（ビスフェノール−Ｃ−ポリカーボネートとも呼ばれる）等のポリカーボネートが含まれる。実施形態では、電気的に不活性なバインダは、分子量が約２０，０００〜約１００，０００または好ましくは分子量ＭWが約５０，０００〜約１００，０００のポリカーボネート樹脂を含む。一般的に、輸送層は約１０〜約７５重量パーセントの電荷輸送材料、より具体的には約３５パーセント〜約５０パーセントの電荷輸送材料を含む。
【００５８】
１または複数の電荷輸送層、より具体的には、電荷発生層に接触している第１の電荷輸送層、およびその上のトップ電荷輸送オーバーコート層または第２の電荷輸送オーバーコート層は、膜を形成する電気的に不活性なポリマー、例えばポリカーボネート、に溶解しているかまたは分子的に分散されている電荷輸送小分子を含んでもよい。
【００５９】
例えば側方電荷移動（ｌａｔｅｒａｌ  ｃｈａｒｇｅ  ｍｉｇｒａｔｉｏｎ；ＬＣＭ）の抵抗改善を可能にするために、複数の電荷輸送層または少なくとも１つの電荷輸送層に必要に応じて導入してもよい成分または材料の例として、テトラキスメチレン（３，５−ジ−ｔｅｒｔ−ブチル−４−ヒドロキシヒドロシンナメート）メタン（ＩＲＧＡＮＯＸ（商標）１０１０；Ｃｉｂａ  Ｓｐｅｃｉａｌｔｙ  Ｃｈｅｍｉｃａｌ社から入手可能）、ブチル化ヒドロキシトルエン（ＢＨＴ）等のヒンダードフェノール系酸化防止剤、並びにその他ＳＵＭＩＬＩＺＥＲ（商標）ＢＨＴ−Ｒ、ＭＤＰ−Ｓ、ＢＢＭ−Ｓ、ＷＸ−Ｒ、ＮＷ、ＢＰ−７６、ＢＰ−１０１、ＧＡ−８０、ＧＭ、およびＧＳ（住友化学株式会社から入手可能）、ＩＲＧＡＮＯＸ（商標）１０３５、１０７６、１０９８、１１３５、１１４１、１２２２、１３３０、１４２５ＷＬ、１５２０Ｌ、２４５、２５９、３１１４、３７９０、５０５７、および５６５（Ｃｉｂａ  Ｓｐｅｃｉａｌｔｉｅｓ  Ｃｈｅｍｉｃａｌｓ社から入手可能）、ＡＤＥＫＡ  ＳＴＡＢ（商標）ＡＯ−２０、ＡＯ−３０、ＡＯ−４０、ＡＯ−５０、ＡＯ−６０、ＡＯ−７０、ＡＯ−８０、ＡＯ−３３０（旭電化工業株式会社から入手可能）等のヒンダードフェノール系酸化防止剤；ＳＡＮＯＬ（商標）ＬＳ−２６２６、ＬＳ−７６５、ＬＳ−７７０、およびＬＳ−７４４（三共株式会社から入手可能）、ＴＩＮＵＶＩＮ（商標）１４４および６２２ＬＤ（Ｃｉｂａ  Ｓｐｅｃｉａｌｔｉｅｓ  Ｃｈｅｍｉｃａｌｓ社から入手可能）、ＭＡＲＫ（商標）ＬＡ５７、ＬＡ６７、ＬＡ６２、ＬＡ６８、およびＬＡ６３（旭電化工業株式会社から入手可能）、ＳＵＭＩＬＩＺＥＲ（商標）ＴＰＳ（住友化学株式会社から入手可能）等のヒンダードアミン系酸化防止剤；ＳＵＭＩＬＩＺＥＲ（商標）ＴＰ−Ｄ（住友化学株式会社から入手可能）等のチオエーテル系酸化防止剤；ＭＡＲＫ（商標）２１１２、ＰＥＰ−８、ＰＥＰ−２４Ｇ、ＰＥＰ−３６、３２９Ｋ、およびＨＰ−１０（旭電化工業株式会社から入手可能）等の亜リン酸エステル系酸化防止剤；ビス（４−ジエチルアミノ−２−メチルフェニル）フェニルメタン（ＢＤＥＴＰＭ）、ビス−［２−メチル−４−（Ｎ−２−ヒドロキシエチル−Ｎ−エチル−アミノフェニル）］−フェニルメタン（ＤＨＴＰＭ）等その他の分子、が含まれる。電荷輸送層の少なくとも１つに含まれる酸化防止剤の重量パーセントは、約０〜約２０重量パーセント、約１〜約１０重量パーセント、または約３〜約８重量パーセントである。
【００６０】
実施形態における電荷輸送層それぞれの厚さは、例えば約１０〜約７５マイクロメートル、約１５〜約５０マイクロメートルであるが、実施形態でこの範囲外の厚さを選択することもできる。電荷輸送層は、正孔輸送層上の静電荷が、その上の静電潜像の形成および保持を防止するのに十分な割合の照射がない場合には伝導されない程度に、絶縁体であるべきである。一般的に、電荷輸送層と電荷発生層の厚さの比率は約２：１〜約２００：１、場合によっては４００：１であってもよい。電荷輸送層は、意図された使用領域において可視光または可視線を実質的に吸収しないが、光導電層または電荷発生層で生成した正孔の注入を可能にし、この正孔を輸送して活性層表面上の表面電荷を選択的に放電することを可能にするという点で、電気的に「活性」である。
【００６１】
アミノシランＲ1置換基としては、例えば炭素数２５までのアルキル、例えば炭素数４８までのアリールが含まれ、一方、自己架橋型樹脂は、約５０〜約９９パーセント、約５０〜約８０パーセント、実施形態では最大約１００パーセントの架橋率を有すると考えられる。
（実施例）
【００６２】
比較例１
ジルコニウム／チタンのグラウンドプレーン層の調製は、０．０２ミクロン厚のジルコニウム／チタン金属層を、厚さ３．５ミルの２軸延伸ポリエチレンナフタレート基板（ＫＡＬＥＤＥＸ（商標）２０００）上に真空スパッタリングまたは真空蒸着することで行った。
【００６３】
続いて、その上に、グラビアアプリケータまたは押し出しコータを用いて、３−アミノプロピルトリエトキシシラン（γ−ＡＰＳ）５０グラムと、水４１．２グラムと、酢酸１５グラムと、変性アルコール６８４．８グラムと、ヘプタン２００グラムとを含む正孔阻止層溶液を塗布した。次いで、この層を強制エアドライヤー内で１２０℃で約１分間乾燥させた。得られた正孔阻止層の乾燥厚さは０．０４ミクロンであった。次いで、この正孔阻止層上に、グラビアアプリケータまたは押し出しコータを用いて湿式コーティングを塗布することで、接着層を付与した。この接着層は、テトラヒドロフラン／モノクロロベンゼン／塩化メチレンの体積比６０：３０：１０混合物中に、溶液総重量に対して０．２重量パーセントのコポリエステル接着剤（ＡＲＤＥＬ  Ｄ１００（商標）、Ｔｏｙｏｔａ  Ｈｓｕｔｓｕ社から入手可能）を含むものであった。次いで、接着層をコータの強制エアドライヤー中で１２０℃で約１分間乾燥させた。得られた接着層の乾燥厚さは０．０２ミクロンであった。
【００６４】
電荷発生層分散液の調製は、４オンスのガラスボトルに、公知のポリカーボネートＩＵＰＩＬＯＮ２００（商標）（ＰＣＺ−２００；重量平均分子量２０，０００；三菱ガス化学株式会社から入手可能）０．４５グラムとテトラヒドロフラン５０ミリリットルとを導入することで行った。。この溶液に、ヒドロキシガリウムフタロシアニン２．４グラムと直径１／８インチ（３．２ミリメートル）のステンレス鋼粒（ｓｔａｉｎｌｅｓｓ  ｓｔｅｌｌ  ｓｈｏｔ）３００グラムとを加えた。次いで、この混合物をボールミルに８時間かけた。その後、２．２５グラムのＰＣＺ−２００をテトラヒドロフラン４６．１グラムに溶解させ、上記ヒドロキシガリウムフタロシアニン分散液に加えた。次いでこのスラリーをシェイカーに１０分間置いた。その後、得られた分散液を、上記接着層界面にバードアプリケータを用いて塗布し、湿潤厚さ０．５０ミルの電荷発生層を形成させた。電荷発生層を強制エアオーブン中で１２０℃で１分間乾燥させ、厚さ０．８ミクロンの乾燥した電荷発生層を形成した。
【００６５】
（Ａ）次いで電荷発生層を１層の電荷輸送層でコーティングした。この電荷輸送層は、褐色瓶にＮ，Ｎ’−ビス（メチルフェニル）−１，１−ビフェニル−４，４’−ジアミン（ＴＢＤ）とＭW平均分子量約１２０，０００の公知のビスフェノールＡポリカーボネートであるポリ（４，４’−イソプロピリデンジフェニル）カーボネート（ＭＡＫＲＯＬＯＮ（登録商標）５７０５としてＦａｒｂｅｎｆａｂｒｉｋｅｎ  Ｂａｙｅｒ  Ａ．Ｇ．社から市販）とを重量比５０／５０で導入することで調製した。次いで、得られた混合物を塩化メチレンに溶かし、固形分（ｓｏｌｉｄｓ）を１５．６重量パーセント含む溶液を得た。この溶液を電荷発生層に塗布して、乾燥（１２０℃、１分間）後の厚さが２９ミクロンの電荷輸送層コーティングを形成させた。このコーティングプロセスの間、湿度は３０パーセント以下、例えば２５パーセントであった。
【００６６】
（Ｂ）別の実施形態では、得られた電荷発生層をその後、２重の電荷輸送層でコーティングした。第１の電荷輸送層は、褐色瓶にＮ，Ｎ’−ビス（メチルフェニル）−１，１−ビフェニル−４，４’−ジアミン（ＴＢＤ）とＭW平均分子量約１２０，０００の公知のビスフェノールＡポリカーボネートであるポリ（４，４’−イソプロピリデンジフェニル）カーボネート（ＭＡＫＲＯＬＯＮ（登録商標）５７０５として、Ｆａｒｂｅｎｆａｂｒｉｋｅｎ  Ｂａｙｅｒ  Ａ．Ｇ．社から市販）とを重量比５０／５０で導入することで調製した。次いで、得られた混合物を塩化メチレンに溶かし、固形分を１５．６パーセント含む溶液を得た。この溶液を電荷発生層に塗布し、乾燥（１２０℃、１分間）後の厚さが１４．５ミクロンの電荷輸送層コーティングを形成させた。このコーティングプロセスの間、湿度は３０パーセント以下、例えば２５パーセントであった。
【００６７】
次いで、第２パス（ｐａｓｓ）において、上記の第１パス電荷輸送層（ＣＴＬ）に第２トップ電荷輸送層をオーバーコートした。トップ電荷輸送層溶液は、褐色瓶にＮ，Ｎ’−ジフェニル−Ｎ，Ｎ’−ビス（３−メチルフェニル）−１，１’−ビフェニル−４，４’−ジアミンと平均分子量が約５０，０００〜約１００，０００の公知のポリカーボネート樹脂であるＭＡＫＲＯＬＯＮ（登録商標）５７０５（Ｆａｒｂｅｎｆａｂｒｉｋｅｎ  Ｂａｙｅｒ  Ａ．Ｇ．社から市販）とを重量比０．３５：０．６５で導入することで調製した。次いで、得られた混合物を塩化メチレンに溶かし、固形分を１５重量パーセント含む溶液を得た。この溶液を、２ミルのバードバー（Ｂｉｒｄ  ｂａｒ）を用いて、電荷輸送層のボトム層に塗布し、乾燥（１２０℃、１分間）後の厚さが１４．５ミクロンのコーティングを形成させた。このコーティングプロセスの間、湿度は１５パーセント以下であった。２層のＣＴＬの合計の厚さは２９ミクロンであった。
【００６８】
比較例２
上記比較例１の（Ａ）および（Ｂ）のプロセスを以下の点のみ変更して行うことで２種類の光導電体を作製した。すなわちジルコニウム／チタングラウンドプレーンの代わりに、厚さ３．５ミルの２軸延伸ポリエチレンナフタレート基板（ＫＡＬＥＤＥＸ（商標）２０００）上に真空スパッタリングまたは真空蒸着により堆積させた、０．０３５ミクロンの金グラウンドプレーンを選択した。
【００６９】
実施例Ｉ
比較例２（Ａ）のプロセスを以下の点のみ変更して行い、光導電体を作成した：正孔阻止層溶液に、２０重量パーセントのＤＯＲＥＳＣＯ（登録商標）ＴＡ２２−８（Ｌｕｂｒｉｚｏｌ  Ｄｏｃｋ  Ｒｅｓｉｎｓ社から入手した自己架橋型アクリル樹脂、エタノール／アセトン約３０重量パーセント）を更に加えることで正孔阻止層溶液を調製し、得られた厚さ０．０４ミクロンの正孔阻止層を金グラウンドプレーン（０．０３５ミクロン）上にコーティングし、乾燥（１２０℃、１分）させた。
【００７０】
実施例ＩＩ
比較例２（Ａ）のプロセスを以下の点のみ変更して行い、光導電体を作成した：正孔阻止層溶液に、４０重量パーセントのＤＯＲＥＳＣＯ（登録商標）ＴＡ２２−８（Ｌｕｂｒｉｚｏｌ  Ｄｏｃｋ  Ｒｅｓｉｎｓ社から入手した自己架橋型アクリル樹脂、エタノール／アセトン約３０重量パーセント）を更に加えることで正孔阻止層溶液を調製し、得られた厚さ０．０４ミクロンの正孔阻止層を金グラウンドプレーン（０．０３５ミクロン）上にコーティングし、乾燥（１２０℃、１分）させた。
【００７１】
実施例ＩＩＩ
比較例２（Ａ）のプロセスを以下の点のみ変更して行い、光導電体を作成した：正孔阻止層溶液に、３５重量パーセントのＤＯＲＥＳＣＯ（登録商標）ＴＡ２２−８（Ｌｕｂｒｉｚｏｌ  Ｄｏｃｋ  Ｒｅｓｉｎｓ社から入手した自己架橋型アクリル樹脂、エタノール／アセトン約３０重量パーセント）を更に加えることで正孔阻止層溶液を調製し、得られた厚さ０．１６ミクロンの正孔阻止層を金グラウンドプレーン（０．０３５ミクロン）上にコーティングし、乾燥（１２０℃、１分）させた。
【００７２】
実施例ＩＶ
比較例２（Ｂ）のプロセスを以下の点のみ変更して行い、光導電体を作成した：正孔阻止層溶液に、２０重量パーセントのＤＯＲＥＳＣＯ（登録商標）ＴＡ２２−８（Ｌｕｂｒｉｚｏｌ  Ｄｏｃｋ  Ｒｅｓｉｎｓ社から入手した自己架橋型アクリル樹脂、エタノール／アセトン約３０重量パーセント）を更に加えることで正孔阻止層溶液を調製し、得られた厚さ０．０４ミクロンの正孔阻止層を金グラウンドプレーン（０．０３５ミクロン）上にコーティングし、乾燥（１２０℃、１分）させた。
【００７３】
電気的特性試験
上記の比較例１（Ａ）および２（Ａ）並びに実施例Ｉ、ＩＩおよびＩＩＩで作製した光導電体を、１回の帯電−除電サイクルに続けて１回の帯電−露光−除電サイクルの順で行う光放電サイクルが得られる設定したスキャナを用いて試験した。サイクルと共に光強度を漸増させて、測定した種々の露光強度における感光性および表面電位から一連の光放電特性（ＰＩＤＣ）曲線を得た。また、表面電位を漸増させながら一連の帯電−除電サイクルを行い種々の電圧に対する電荷密度曲線を描き、更なる電気的特性を得た。スキャナには、種々の表面電位で一定の電圧を荷電するように設定したスコロトロンを取り付けた。これら２種類の光導電体を、一連のニュートラルデンシティーフィルターを調整することで露光強度を漸増させながら、表面電位５００ボルトで試験した。露光光源は７８０ナノメートルの発光ダイオードである。ゼログラフィーのシミュレーションは、乾燥条件（相対湿度１０パーセント、２２℃）に環境が調節された遮光チャンバーで行った。
【００７４】
上記の光導電体は、実質的に同様なＰＩＤＣを示した。したがって、正孔阻止層または下引き層への架橋アクリル樹脂の導入は光導電体の電気的特性に悪影響を与えなかった。
【００７５】
電荷不足スポット（ＣＤＳ）の測定
上記の米国特許第６，００８，６５３号および同第６，１５０，８２４号は、電子写真画像形成部材中における表面電位の電荷パターンをフローティングプローブを用いて検出する方法を開示している。フローティングプローブマイクロ欠陥スキャナ法（ＦＰＳ：Ｆｌｏａｔｉｎｇ  Ｐｒｏｂｅ  Ｍｉｃｒｏ  Ｄｅｆｅｃｔ  Ｓｃａｎｎｅｒ）は、電子写真画像形成部材中の表面電位電荷パターンを検出する非接触式の方法である。このスキャナは以下のものを備える：外側シールド電極を有する容量性プローブ（ｃａｐａｃｉｔｉｖｅ  ｐｒｏｂｅ）であって、前記外側シールド電極がプローブを画像形成表面に近接かつ離間するように維持してプローブと画像形成表面との間に気体を有する平行平板コンデンサを形成させる、容量性プローブ；容量性プローブと画像形成表面の間の相対移動を確立する、プローブに光学的に接続されたプローブ増幅器；およびプローブと画像形成表面の距離を実質的に一定に保つ浮動固定具。プローブと画像形成表面とが相互に通過する相対移動に先だって、画像形成表面に定電圧電荷を印加し、プローブを、ブレークダウンを防止するために、画像形成表面の平均表面電位が約＋／−３００ボルトの範囲内で同期にバイアスし、プローブで表面電位の変動を測定し、この表面電位の変動をプローブと画像形成表面の距離の変動について補正し、補正された電圧値を基準電圧値と比較して、電子写真画像形成部材の電荷パターンを検出する。この方法は、高分解能容量性プローブと、バイアス電圧増幅器に結合された低空間分解能静電電圧計と、プローブおよび電圧計に離間して容量結合した画像形成表面を有する画像形成部材と、を備えた非接触式走査システムを用いて行われてもよい。プローブは、同軸の外側ファラデー・シールド電極によって囲まれかつそのシールド電極から絶縁された内側電極を備え、この内側電極は光結合増幅器（ｏｐｔｏ−ｃｏｕｐｌｅｄ  ａｍｐｌｉｆｉｅｒ）に接続され、ファラデー・シールドはバイアス電圧増幅器に接続されている。電荷不足スポットを測定するためには、２０ボルトの閾値が一般に選択される。上記で作製した光導電体（比較例１（Ａ）および２（Ａ）、実施例Ｉ、ＩＩおよびＩＩＩ）を、前述のＦＰＳ技術を用いてＣＤＳカウントを測定した。結果は表１の通りである。
【００７６】
【表１】
2009288791.tif 000010
【００７７】
アミノシラン正孔阻止層は、Ｔｉ／Ｚｒグラウンドプレーンからの正孔を阻止するのに十分であり、ＣＤＳカウントが低く、具体的には比較例１（Ａ）で約１８カウント／ｃｍ2であった。しかし、同じ正孔阻止層でも、金グラウンドプレーンからの正孔を阻止するには不十分であり、ＣＤＳカウントが非常に高く、具体的には比較例２（Ａ）で約１３２カウント／ｃｍ2であった。
【００７８】
金グラウンドプレーンを用いて、正孔阻止を向上させるために架橋アクリル樹脂をアミノシラン正孔阻止層に導入したものでは、ＣＤＳカウントの低い光導電体が得られた。その結果、種々の濃度の架橋アクリル樹脂を種々の厚さのアミノシラン正孔阻止層に導入することで（実施例Ｉ、ＩＩ、およびＩＩＩ）、ＣＤＳカウントは実質的に低下し、具体的にはそれぞれ約４７、３０、および２６カウント／ｃｍ2に低下し、これは、Ｔｉ／Ｚｒグラウンドプレーン上のアミノシラン正孔阻止層のＣＤＳカウントにほぼ匹敵していた。更に、架橋アクリル樹脂を用いた場合、正孔阻止層が厚いほど、ＣＤＳは低かった。